ШИХТА ДЛЯ ПОЛУЧЕНИЯ СТЕКЛА
CHARGE FOR GLASS MAKING

Изобретение относится к области технологии силикатов и касается производства стекла, которое может быть использовано для изготовления декоративно-художественных изделий, бижутерии.
Известна шихта для получения стекла, включающая соду, кварцсодержащий компонент [1].
Задачей изобретения является снижение температуры варки стекла.
Технический результат достигается тем, что шихта для получения стекла, включающая соду и кварцсодержащий компонент, дополнительно содержит буру, криолит, а в качестве кварцсодержащего компонента - перлит и/или обсидиан при следующем соотношении компонентов, мас.%: сода 19,0-21,0; бура 5,0-7,0; криолит 5,0-7,0; перлит и/или обсидиан 67,0-69,0.
В таблице приведены составы шихты.
Таблица
Компоненты
Состав, мас.%:
1
2
3
Сода
21,0
20,0
19,0
Бура
5,0
6,0
7,0
Криолит
5,0
6,0
7,0
Перлит
69,0
34,0
-
Обсидиан
-
34,0
67,0
Компоненты дозируют в требуемых количествах. Перлит и/или обсидиан измельчают до порошкообразного состояния. Все компоненты смешивают. Полученную шихту помещают в тигель из огнеупорного материала и сплавляют в электропечи при температуре 1260-1300°C. Расплав заливают в металлические формы из жаропрочной стали. Стеклянные изделия подвергают отжигу и последующей механической обработке.
Источники информации
1. SU 1530588, C03C 6/00, 1990.